СВОБОДНЫЕ ОТ ХРОМА КЕРАМИЧЕСКИЕ СОСТАВЫ НА ОСНОВЕ СИЛИКАТА

1. Водный состав пульпы для получения покрытия на подложке, включающий:
связующее, включающее водный раствор легированного литием силиката калия и отличающееся отсутствием хрома; и
алюминий или порошок сплава алюминия, введенный в связующее, при этом алюминий или порошок сплава алюминия и связующее имеют вид единого состава, алюминий или порошок сплава алюминия и связующее содержатся в заданном весовом соотношении.
2. Пульпа по п. 1, в которой содержание алюминия или порошка сплава алюминия в пульпе составляет примерно 30-50 весовых процентов (% мас.) в расчете на общую массу пульпы.
3. Пульпа по п. 1, в которой алюминий или порошок сплава алюминия имеет гранулометрический состав, отличающийся тем, что 50-й процентиль гранулометрического состава имеет диаметр, составляющий примерно от 4 до 7 микрон, а 90-й процентиль гранулометрического состава имеет диаметр, меньше или равный примерно 11,5-15,5 микрон.
4. Пульпа по п. 1, в которой алюминий или порошок сплава алюминия имеет гранулометрический состав, отличающийся тем, что 50-й процентиль гранулометрического состава имеет диаметр, составляющий примерно от 3,9 до 4,5 микрон, а 90-й процентиль гранулометрического состава имеет диаметр, меньше или равный примерно 9,0 микрон.
5. Пульпа по п. 1, в которой легированный литием силикат калия и алюминий или порошок сплава алюминия содержатся в весовом соотношении, составляющем примерно от 0,18:1 до 0,46:1 силиката к алюминию или порошку сплава алюминия.
6. Пульпа по п. 1, в которой содержание алюминия или порошка сплава алюминия в пульпе составляет примерно 35-45 весовых процентов (% мас.) в расчете на общую массу пульпы, а силикат и алюминий содержатся в соотношении, составляющем примерно от 0,22:1 до 0,37:1 в расчете на массу.
2
2
2
2
7. Пульпа по п. 1, в которой легированный литием силикат калия включает калий и литий в соотношении, составляющем примерно от 3:1 до 20:1 в расчете на массу, в виде KO:LiO, а затем, когда отношение силиката к калию составляет примерно от 2:1 до 3:1 в расчете на массу - в виде SiO:KO.
2
2
2
2
8. Пульпа по п. 7, в которой легированный литием силикат калия включает калий и литий в соотношении, составляющем примерно от 7:1 до 11:1 в расчете на массу, в виде KO:LiO, а затем, когда отношение силиката к калию составляет примерно от 2,4:1 до 2,8:1 в расчете на массу - в виде SiO:KO.
9. Пульпа по п. 1, дополнительно включающая свободные от хрома ингибиторы коррозии.
10. Пульпа по п. 1, дополнительно включающая порошок алюминиевого сплава, выбранный из группы, состоящей из алюминия-кремния, алюминия-меди и алюминия-магния.
11. Состав для покрытий для подложки, включающий:
керамическую матрицу, не содержащую хром, при этом упомянутая матрица сформирована силикатным связующим и множеством частиц алюминиевого порошка, внедренных в упомянутую матрицу, при этом силикат и алюминий содержатся в заданном весовом соотношении;
при этом силикат калия в упомянутом силикатном связующем легирован литием.
12. Покрытие по п. 11, в котором силикат и алюминий содержатся в весовом соотношении, составляющем примерно от 0,18:1 до 0,46:1 силиката к алюминию.
13 Покрытие по п. 11, которое может быть модифицировано в электропроводящее покрытие за счет расходуемой защиты от коррозии.
14. Покрытие по п. 11, полученное из водной пульпы, при этом алюминиевый порошок содержится в пульпе в количестве примерно 30-50 весовых процентов (% мае.) в расчете на общую массу пульпы.
15. Покрытие по п. 11, полученное из водной пульпы, при этом количество алюминиевого порошка в пульпе составляет примерно 35-45 весовых процентов (% мае.) в расчете на общую массу пульпы, а весовое отношение легированного литием силиката калия к алюминию составляет примерно от 0,22:1 до 0,37:1.
16. Покрытие по п. 11, полученное из водной пульпы, при этом алюминиевый порошок имеет гранулометрический состав, отличающийся тем, что 50-й процентиль гранулометрического состава имеет диаметр, составляющий примерно от 4 до 7 микрон, а 90-й процентиль гранулометрического состава имеет диаметр, меньше или равный примерно 11,5-15,5 микрон.
17. Покрытие по п. 11, полученное из водной пульпы, при этом алюминиевый порошок имеет гранулометрический состав, отличающийся тем, что 50-й процентиль гранулометрического состава имеет диаметр, составляющий примерно от 3,9 до 4,5 микрон, а 90-й процентиль гранулометрического состава имеет диаметр, меньше или равный примерно 9,0 микрон.
18. Способ нанесения покрытия на подложку, включающий:
нанесение водной однокомпонентной пульпы, содержащей легированное литием водное связующее из силиката калия, при этом связующее характеризуется отсутствием хрома, и алюминиевый порошок, введенный в связующее в заданном соотношении;
нанесение водного единого шлама на поверхность подложки для формирования базового слоя; и
отверждение базового слоя.
19. Способ по п. 18, дополнительно включающий обдув базового слоя.
20. Способ по п. 18, в котором базовый слой наносят на поверхность подложки для формирования отвержденного покрытия, имеющего толщину примерно 0,5-2 мм.
21. Способ по п. 18, в котором весовое соотношение силиката и алюминия в единой пульпе составляет от 0,18:1 до 0,46:1 силиката к алюминию.
22. Способ по п. 18, в котором алюминиевый порошок содержится в пульпе в количестве примерно 30-50 весовых процентов (% мас.) в расчете на общую массу пульпы.
23. Способ по п. 18, в котором количество алюминиевого порошка в пульпе составляет примерно 35-45 весовых процентов (% мас.) в расчете на общую массу пульпы, а весовое отношение легированного литием силиката калия к алюминию составляет примерно от 0,22:1 до 0,37:1.
24. Изделие, включающее подложку с покрытием, сформированную из пульпы, имеющей состав по любому из пп. 1-10.
25. Изделие, полученное способом по любому из пп. 18-23.